(57)【特許請求の範囲】
【請求項１】
ａ）出発ラクチド組成物中のラクチドの少なくとも一部をラセミ化して出発ラクチド組成物中と異なる相対的割合のメソラクチド、Ｓ，Ｓ−ラクチド及びＲ，Ｒ−ラクチドを含むラセミ化ラクチド混合物を生成するのに十分な時間にわたりラセミ化触媒の存在下で出発ラクチド組成物を１７０℃までの温度にさらし、ラセミ化ラクチド混合物を回収するステップ
を含む、出発ラクチド組成物から乳酸等価体を回収する方法であって、
乳酸等価体はラクチド、乳酸、または線状乳酸オリゴマーの形を含み、
ラセミ化触媒は、金属カルボン酸塩、金属スルホン酸塩、金属スルフィン酸塩、金属ホスホン酸塩、金属ホスフィン酸塩、非求核性鎖状第三級アミン化合物、および非求核性環状第三級アミン化合物からなる群から選択される、方法。
【請求項２】
出発ラクチド組成物が５０ミリ当量／グラム以下のヒドロキシル含有化合物を含み、ヒドロキシル含有化合物は水、乳酸及び乳酸のオリゴマーからなる群から選択される、請求項１に記載の方法。
【請求項３】
ステップａ）を１３５〜１７０℃の温度で行う、請求項２に記載の方法。
【請求項４】
ステップａ）を９０〜１２５℃の温度で行う、請求項２に記載の方法。
【請求項５】
出発ラクチド組成物が少なくとも６０重量％のメソラクチドを含むメソラクチド流である、請求項１から４のいずれかに記載の方法。
【請求項６】
メソラクチド流が、粗ラクチド混合物を分別蒸留して出発メソラクチド流とＳ，Ｓ−及びＲ，Ｒ−ラクチド流を生成することにより生成され、
粗ラクチド混合物が
１）低分子量ポリ乳酸を生成するステップ、及び
２）低分子量ポリ乳酸を解重合して粗ラクチド混合物を生成するステップ
を含む方法により調製される、請求項５に記載の方法。
【請求項７】
ｂ）ラセミ化ラクチド混合物と比べてＳ，Ｓ−ラクチド、Ｒ，Ｒ−ラクチド若しくはメソラクチド、又はそれらのいずれか２つが多く含まれる少なくとも１つのラクチド生成物を得るためにラセミ化ラクチド混合物を分離するステップをさらに含む、請求項１から６のいずれかに記載の方法。
【請求項８】
ステップｂ）が、９０〜１２５℃の温度で行われる溶融結晶化ステップを含み、溶融結晶化ステップ中にラセミラクチド結晶が生成する、請求項７に記載の方法。
【請求項９】
ステップｂ）で得られるラセミ化Ｓ，Ｓ−ラクチド及びＲ，Ｒ−ラクチドを重合するステップをさらに含む、請求項７又は８に記載の方法。
【請求項１０】
ステップｂ）で得られるラセミ化Ｓ，Ｓ−ラクチド及びＲ，Ｒ−ラクチドをアキラルサレン又はホモサレンアルミニウム錯体の存在下で重合させる、請求項９に記載の方法。
【発明の詳細な説明】
【技術分野】
【０００１】
本出願は、２００９年３月１３日に出願した米国仮特許出願第６１／１５９，９２９号の優先権を主張するものである。
【０００２】
本発明は、ラクチド及びポリ（乳酸）（ポリラクチド）樹脂を製造する方法に関する。
【背景技術】
【０００３】
ラクチドは、ポリラクチド樹脂を製造するために重合させるモノマーである。乳酸からのポリマーグレードのラクチドの大規模製造に適する方法は、例えば、米国特許第５，２４７，０５８号、第５，２５８，４８８号、第５，３５７，０３５号、第５，３３８，８２２号、第６，００５，０６７号、第６，２７７，９５１号及び第６，３２６，４５８号に記載されている。これらの特許に記載されている方法は、一般的に、乳酸を重合させて低分子量ポリマーを生成し、次に低分子量ポリマーを解重合することを含む。解重合ステップで、ラクチドが生成する。次にラクチドを精製して、それを例えば、水、残留乳酸、線状乳酸オリゴマー及び他の不純物を含む可能性がある不純物から分離する。
【０００４】
乳酸は、１つのキラル中心を有する分子であり、したがって、いわゆるＲ−（又はＤ）及びＳ−（又はＬ）鏡像異性体の２つの光学異性体として存在する。ラクチドを製造する原料として用いられる乳酸は、通常、非常に高い光学純度を有する。乳酸は、ラクチドを生成するステップを通るので、高温にさらされ、乳酸単位の一部が１つの光学異性体からもう１つのものに変換して、Ｒ−及びＳ−鏡像異性体の混合物を形成する。有機化合物の１つの光学異性体をもう１つのものに変換する工程は、「ラセミ化」として公知である。
【０００５】
ラクチドは、３，６−ジメチル−１，４−ジオキサン−２，５−ジオンを形成する乳酸の２つの分子の縮合生成物に相当する。したがって、ラクチドは、それぞれが式Ｃ３Ｈ４Ｏ２を有する２つの「乳酸単位」で構成されているとみなすことができる。ラクチド分子における各乳酸単位は、１つのキラル中心を含み、Ｒ体又はＳ体として存在する。ラクチド分子は、次の３つの形のうちの１つの形をとり得る：３Ｓ，６Ｓ−３，６−ジメチル−１，４−ジオキサン−２，５−ジオン（Ｓ，Ｓ−ラクチド）、３Ｒ，６Ｒ−３，６−ジメチル−１，４−ジオキサン−２，５−ジオン（Ｒ，Ｒ−ラクチド）又は３Ｒ，６Ｓ−３，６−ジメチル−１，４−ジオキサン−２，５−ジオン（Ｒ，Ｓ−ラクチド又はメソラクチド）。これらは、以下の構造
【０００６】
【化１】
0005748674.tif 000002
を有する。Ｓ，Ｓ−ラクチド及びＲ，Ｒ−ラクチドは、鏡像異性体の対であるが、メソラクチドは、ジアステレオマーである。
【０００７】
商業的に製造されている大部分の乳酸がＳ−鏡像異性体である。したがって、Ｓ−乳酸がラクチドに変換されるとき、主生成物はＳ，Ｓ−ラクチドである。しかし、Ｓ−乳酸の一部がＲ−乳酸にラセミ化するので、若干のＲ，Ｒ−ラクチドと若干のメソラクチドも生成する。低分子量ポリマーが解重合するときに生成するＳ，Ｓ−ラクチド、メソラクチド及びＲ，Ｒ−ラクチドの比率は、以下のように推定することができる：
Ｓ，Ｓ−ラクチドモル分率≒（ＦＳ）２
Ｒ，Ｒ−ラクチドモル分率≒（ＦＲ）２
メソラクチドモル分率≒２ＦＲＦＳ
ここで、ＦＲは、Ｒ−乳酸鏡像異性体のモル分率であり、ＦＳは、解重合してラクチドを形成する低分子量ポリマー中のＳ−乳酸鏡像異性体のモル分率である。Ｓ，Ｓ−ラクチド及びＲ，Ｒ−ラクチドの製造への小さい速度論的偏りが存在し、したがって、前記の推定は、生成するメソラクチドの量をわずかに過大評価するものである可能性がある。通常のようにＦＲがＦＳより小さい場合、メソラクチドの分率は、Ｒ，Ｒ−ラクチドの分率より大きい。Ｒ，Ｒ−ラクチドの分率は、しばしばかなり小さい。
【発明の概要】
【発明が解決しようとする課題】
【０００８】
メソラクチドをラクチド流の残りから分離することが通常必要である。これについては２つの理由がある。１つは、重合ステップに供されるラクチド流中のＲ−乳酸単位の割合を制御することに関連する。Ｓ−乳酸単位とＲ−乳酸単位との比率が、ラクチド流を重合することにより製造されるポリラクチドの結晶特性に著しい影響を及ぼし得るので、ラクチド流中のＳ−乳酸単位とＲ−乳酸単位との比率を制御することは重要である。ラクチド流からメソラクチドを除去することは、結晶度のより高いポリラクチドの製造につながる、Ｒ−乳酸単位の割合を低下させる効果を持つ。
【０００９】
第２の理由は、ラクチドから特定の不純物を除去することに関連する。蒸留及び溶融結晶化などの特定の一般的な分離方法は、メソラクチド流中に不純物を濃縮し、それにより、Ｓ，Ｓ−及びＲ，Ｒ−ラクチド流をさらに精製する傾向がある。
【００１０】
分離されたメソラクチド流は、回収することができるならば価値のある乳酸等価体を含む。しかし、不純物が当流れ中に濃縮された状態になる傾向があるため、かなりの量の浄化が必要である。この流れから特定の不純物を経済的に除去することは困難であった。不純物の少なくとも一部はメソラクチドの揮発度と非常に近い揮発度を有するため、蒸留法は、商業規模では効果的ではない。他の問題は、メソラクチド流は、高い割合のＳ−及びＲ−乳酸単位を含むため、非常に光学的に不純である。メソラクチド流は、半結晶性ポリラクチドを製造するために小さい割合（約１５重量％未満のメソラクチド）でＳ，Ｓ−ラクチド流と混合することができるが、それ自体で又はより高い割合で重合させる場合には非晶性ポリラクチドグレードのみを生成する。これらの問題の結果として、メソラクチドの大部分又はすべてが、通常、廃棄されるか、又はより価値が低い他のポリマー以外の用途に用いられる。これらの問題は、総合的な収率を低下させ、工程の総合的なコストを増加させる。
【００１１】
今しがた述べたような場合、ポリラクチドを製造するのに用いることができる形でメソラクチド流から乳酸等価体を回収することによって、これらの収率の損失を少なくすることが望ましいことになる。乳酸又は線状乳酸オリゴマーの形よりもむしろ、主としてラクチドの形でそれらの乳酸等価体を回収することがさらに望ましい。
【００１２】
問題をより一般的に述べると、利用可能なラクチド流が、特定の用途に必要なものと異なるジアステレオマー及び／又は鏡像異性体組成を含む状況が時折存在する。最も通常の場合は、メソラクチド流が利用可能であり、Ｓ，Ｓ−ラクチド及び／又はＲ，Ｒ−ラクチドが必要とするものである、今しがた述べた場合である。しかし、他の場合が存在し得る。例えば、メソラクチドに富む流れが必要である場合、利用可能なラクチド流は、主としてＳ，Ｓ−又はＲ，Ｒ−ラクチドを含んでいてよい。他の可能なシナリオにおいて、Ｒ，Ｒ−ラクチドが必要であるが、主としてＳ，Ｓ−流が利用可能であり得、又は逆もまた同様である。これらの状況のそれぞれにおいて、利用可能なラクチド流から必要とするラクチド生成物をできる限り多く抽出し、そのようにして収率損失を減らすことが望ましい。
【００１３】
他の所望の結果は、所望のラクチド生成物を多少精製された状態で得ることであろう。下でより十分に述べるように、メソラクチドをＳ，Ｓ−ラクチド及び／又はＲ，Ｒ−ラクチドから分離する特定の製造工程において、不純物の多くは、メソラクチド流中に濃縮された状態になる傾向がある。例えば、メソラクチドを他の形から除去するための蒸留及び溶融結晶化法は、不純物をメソラクチドとともに優先的に残し、比較的に清浄であるＳ，Ｓ−ラクチド及び／又はＲ，Ｒ−ラクチドの流れを生成する。メソラクチドとともに残存する不純物は、それから分離することがしばしば困難である。これらの不純物で汚染されているメソラクチド流からラクチド値を回収することができ、回収されたラクチド値がそれらの不純物を比較的含まない、方法を提供することが望ましい。
【００１４】
乳酸は容易にラセミ化することがあり得、乳酸オリゴマー内のラクチド単位は異性化し得るが、ラクチド自体がどのような妥当な条件下でもラセミ化することは公知ではない。Tsukegiらは「Racemization behavior of L,L-lactide during heating」、Polym. Degradation and Stability、９２巻（２００７年）、５５２〜５５９頁においてＬ，Ｌ−ラクチドからＤ，Ｄ−ラクチド及びメソラクチドへのラセミ化が起こり得ることを報告している。しかし、ラセミ化は２７０℃未満の温度では非常にゆっくり進行し、それらの温度では大量のオリゴマーが生成する。
【課題を解決するための手段】
【００１５】
本発明は、一態様において、ａ）出発ラクチド組成物中のラクチドの少なくとも一部をラセミ化して出発ラクチド組成物中と異なる相対的割合のメソラクチド、Ｓ，Ｓ−ラクチド及びＲ，Ｒ−ラクチドを含むラセミ化ラクチド混合物を生成するのに十分な時間にわたりラセミ化触媒の存在下で出発ラクチド組成物を１８０℃までの温度にさらすステップを含む、出発ラクチド組成物から乳酸等価体を回収する方法である。
【００１６】
接触ラセミ化は、乳酸又は乳酸オリゴマーなどの大量の開環種を生成せずに商業的に妥当なラセミ化速度を達成することを可能にする。本方法は、メソラクチドからＳ，Ｓ−及びＲ，Ｒ−ラクチドを製造するのに特に有用であるが、所望の場合、Ｓ，Ｓ−及び／又はＲ，Ｒ−ラクチドからメソラクチドを、Ｒ，Ｒ−ラクチドからＳ，Ｓ−ラクチドを、又はＳ，Ｓ−ラクチドからＲ，Ｒ−ラクチドを製造するのにも有用である。
【００１７】
好ましい方法は、ラセミ化ラクチド混合物と比べてＳ，Ｓ−ラクチド、Ｒ，Ｒ−ラクチド若しくはメソラクチド、又はそれらのいずれか２つが多く含まれる少なくとも１つのラクチド生成物を得るためのラセミ化ラクチド混合物を分離するさらなるステップｂ）を含む。
【００１８】
有用なラセミ化触媒としては、金属カルボン酸塩、金属スルホン酸、スルフィン酸、ホスホン酸若しくはホスフィン酸塩、又は非求核性鎖状若しくは環状第三級アミン化合物などがある。
【００１９】
本発明の目的のために、「ラセミ化する」又は「ラセミ化」という用語は、ラクチドの１つのジアステレオマー又は鏡像異性体形、すなわち、Ｓ，Ｓ−ラクチド、Ｒ，Ｒ−ラクチド又はメソラクチドがラクチドの他のジアステレオマー又は鏡像異性体形に変換された状態になる工程を単に意味する。これは、特にメソラクチドがラセミラクチドを生成する過程を含む、メソラクチドが等しい速度でＳ，Ｓ−ラクチド及びＲ，Ｒ−ラクチドに異性化する場合を含む。これはさらに、Ｓ，Ｓ−ラクチド又はＲ，Ｒ−ラクチドのメソラクチドへの変換を含む。それらの用語は、特定の実施形態においてこの出来事が起こる可能性はあるが、すべてのラクチド形の間の化学平衡に達するまで異性化が継続することを意味するものではない。
【００２０】
「ラセミ化ラクチド混合物」は、本方法のステップａ）で、すなわち、出発ラクチド流のラセミ化により生成するＳ，Ｓ−、Ｒ，Ｒ−及びメソラクチドの混合物を意味する省略表現として本明細書で用いる。同様に、「ラセミ化Ｓ，Ｓ−ラクチド及びＲ，Ｒ−ラクチド」という用語は、本方法のステップａ）で、すなわち、出発ラクチド組成物のラセミ化により生成するＳ，Ｓ−ラクチド及びＲ，Ｒ−ラクチドを意味する省略表現として用いる。この文脈における「ラセミ化」という用語は、その供給源以外に指定の材料の任意の特定の特性又は組成を指定することを意図するものでない。
【００２１】
「ラセミラクチド」は、約１２７℃の融解温度を有するＳ，Ｓ−乳酸及びＲ，Ｒ−ラクチックの約５０／５０混合物を意味する。
【００２２】
本方法は、少なくとも３つの主要な利点を有する。第１に、出発ラクチド流からの乳酸等価体は、乳酸又は乳酸オリゴマーとしてより、主としてラクチド（すなわち、Ｓ，Ｓ−、Ｒ，Ｒ−及び／又はメソラクチド）の形で回収可能である。わずかな出発ラクチドは、反応して乳酸又は線状乳酸オリゴマーなどの加水分解種を生成する。それよりむしろ、出発ラクチドは、開環中間体を経ることなく、直接ラセミ化すると考えられている。得られるラクチド生成物は、ある場合には重合に直接送ることができ、他の場合には必要な場合にそれをさらに精製するためにラクチド製造工程内の様々な箇所にリサイクルすることができる。いずれの場合にも、出発ラクチドから乳酸等価体がラクチド分子の形で回収され、工程損失が減少する。
【００２３】
第２の利点は、不要なラクチドの量がそれに応じて減少することである。したがって、より少量のラクチドは、廃棄するか、又はより低い価値の用途に用いなければならない。下で述べるように、分離ステップの後に残存するラクチドは、１つ又は複数の上流工程に戻してリサイクルすることができる。
【００２４】
第３の主要な利点は、不純物が、ラセミ化及び分離ステップの後に残存するラクチド中に濃縮された状態になる傾向があることである。これは、特に、残りのラクチドがメソラクチド中に富む場合に当てはまる。結果として、ラセミ化ラクチド混合物と比べてＳ，Ｓ−及び／又はＲ，Ｒ−ラクチドが多く含まれ、メソラクチドが減少しているステップｂ）において得られるラクチド生成物は、本方法の結果としてしばしば精製されている。このことは、当ラクチド生成物中の不純物の濃度が出発ラクチド組成物中より低いことを単に意味する。ラセミ化ラクチド混合物と比べてＳ，Ｓ−及び／又はＲ，Ｒ−ラクチドが多く含まれるが、メソラクチドが減少している本方法のステップｂ）から得られるラクチド生成物は、しばしば、ほとんど又は全くさらなる精製なしに重合させてポリラクチド樹脂を製造することができる。
【００２５】
特定の実施形態において、出発ラクチド組成物は、ラクチド混合物を分離してメソラクチドが多く含まれる流れ並びにメソラクチド流と比べてメソラクチドが減少しているＳ，Ｓ−及びＲ，Ｒ−ラクチド流を生成することにより製造する。これらの流れのいずれも、出発ラクチド組成物として本方法において用いることができるが、メソラクチドが多く含まれる流れが好ましい出発ラクチド組成物である。より具体的には、特定の実施形態において、出発ラクチド組成物は、
１）低分子量ポリ乳酸を生成し、
２）低分子量ポリ乳酸を解重合して、粗ラクチドを生成し、次に、
３）Ａ）メソラクチド流が生成し、
Ｂ）メソラクチド流と比べてメソラクチドが減少しているＳ，Ｓ−及びＲ，Ｒ−ラクチド流が生成するように
１つ又は複数のステップで粗ラクチドからメソラクチドを除去すること
により製造する。これらの実施形態において、ステップ３）において生成するメソラクチド流を本発明のラセミ化工程に供する。
【００２６】
ステップ３）における粗ラクチドからメソラクチドを除去するステップは、粗ラクチドについて分別蒸留を実施することにより行うことが好ましい。他のアプローチにおいて、ステップ３）を溶融結晶化により行い、メソラクチド流を溶融結晶化における残留流として生成させる。溶媒結晶化などの他の分離方法も用いることができる。粗ラクチドからメソラクチドを除去するステップは、好ましくは粗ラクチド中の不純物がメソラクチド中に濃縮された状態になるように実施する。
【００２７】
前述の態様及び特定の実施形態のそれぞれにおいて、本方法のステップａ）において生成した又は本方法のステップｂ）において回収されたラセミ化ラクチド生成物のすべて又は一部は、さらなる精製を加え又は加えずに、場合によって、上のステップ３）においてメソラクチドを粗メソラクチド流から分離するときに得られるＳ，Ｓ−及びＲ，Ｒ−ラクチド流などの他の源のラクチドとの混合物として重合させて、ポリラクチドを生成することができる。
【００２８】
最も重要な出発ラクチド組成物はメソラクチド組成物であると考えられるので、本発明は、その観点からより詳細に述べることとする。出発ラクチド組成物が主としてＳ，Ｓ−ラクチド、主としてＲ，Ｒ−ラクチド、又は主としてＳ，Ｓ−ラクチドとＲ，Ｒ−ラクチドとの混合物を含む場合、本方法は、下でより詳細に述べるのと完全に同様な態様で機能する。
【００２９】
ラクチドを製造する様々な方法が公知であり、メソラクチドとＳ，Ｓ−ラクチド及びＲ，Ｒ−ラクチドの少なくとも１つとの混合物を製造するならば、本発明は、それらの方法のいずれかとともに用いることができる。一般的に、これらの方法は、乳酸又は乳酸塩若しくは乳酸エステルなどの乳酸誘導体から始まる。ラクチドを製造する特に有用な方法において、乳酸又は誘導体を重合させて低分子量ポリ乳酸を生成し、それを解重合させてラクチドを生成する。これらのような方法は、ＵＳＰ５，５３６，８０７、６，３１０，２１８及びＷＯ９５／０９８７９に記載されている。これらの方法は、Ｓ，Ｓ−ラクチド、Ｒ，Ｒ−ラクチド及びメソラクチドの混合物を生成する。
【００３０】
低分子量ポリ乳酸は、水中、又はさほど好ましくはないが、他の溶媒中６０〜９５重量％の乳酸又は乳酸誘導体を含む濃縮乳酸又は乳酸誘導体流を生成することによって適切に調製される。この流れは、濃縮流が生成するときに生成するいくつかのオリゴマー種を含んでいてよい。次にこの出発物質を、蒸発器中で水（又は乳酸エステルの場合には低級アルコール）及び溶媒（もしあるとすれば）を除去することによりさらに濃縮する。これにより、乳酸又は乳酸誘導体が縮合し、水又は低級アルコールが縮合副生成物として除去される。これは平衡反応であるので、縮合副生成物の除去が、乳酸又は乳酸誘導体のさらなる縮合に有利に働く。このようにして生成した低分子量ポリ乳酸は、約５０００まで、好ましくは４００〜３０００の分子量を有する。
【００３１】
次に低分子量ポリ乳酸を、通常、解重合触媒の存在下で高温及び減圧にさらすことにより解重合する。条件は、（１）滞留時間を最小限にし、そうすることで解重合の前に起こり得るラセミ化の量が減少し、（２）生成するラクチドを蒸発させるように一般的に選択する。解重合反応は、通常、スズ又は他の金属触媒と触媒する。重合反応と同様に、解重合は平衡反応であり、生成するときのラクチドの除去が、さらなるラクチドの生成に有利に働く。したがって、粗ラクチドを続けて除去することが好ましい。粗ラクチドは、好ましくは蒸気として除去する。ＷＯ９５／０９８７９に記載されているように、このステップ中に１つ又は複数の安定化剤が存在してよい。
【００３２】
前述の方法に用いる出発物質は、通常非常に高い光学純度を有するものである。すなわち、１つの鏡像異性体が高度に優勢である。乳酸又は誘導体はラクチドを生成するステップを経るので、乳酸又はオリゴマー化乳酸における乳酸単位の一部がラセミ化し、Ｓ−及びＲ−鏡像異性体の混合物が生成する。
【００３３】
既に述べたように、低分子量ポリ乳酸が解重合するときに生成する粗ラクチドは、低分子量ポリ乳酸中のＳ−及びＲ−鏡像異性体の割合に従って全面的ではないが、概して統計的に決まる比率のＳ，Ｓ−ラクチド、Ｒ，Ｒ−ラクチド及びメソラクチドを含む。本発明の最も重要なものは、約０．５〜約３０重量％、特に２〜３０重量％のメソラクチド（混合物におけるラクチドの合算した重量に基づいて）を含む粗ラクチド混合物である。それらの混合物中の残りのラクチドは、主としてＳ，Ｓ−ラクチド又は主としてＲ，Ｒ−ラクチドである。通常の場合、Ｓ，Ｓ−ラクチドが優勢種であり、Ｒ，Ｒ−ラクチドが非優勢である。以下の議論を簡略化するために、Ｓ，Ｓ−ラクチドが粗ラクチド中の優勢ラクチド種であると仮定する。しかし、本発明は、主としてＳ，Ｓ−ラクチド又は主としてＲ，Ｒ−ラクチドである粗ラクチドを用いて同等に十分に実施することができる。
【００３４】
解重合ステップにおいて生成する粗ラクチドは、通常、ラクチドに加えて、残留水、若干の乳酸（又は出発物質として用いる場合、乳酸塩若しくはエステル）、若干の乳酸の線状オリゴマー及び他の反応副生成物などの不純物を含む。メソラクチドをＳ，Ｓ−及びＲ，Ｒ−ラクチドから分離する。粗ラクチド流は、この分離の前に又はそれと同時に１つ又は複数の精製ステップを受けてもよい。例えば、粗ラクチドを部分的に凝縮させて、より揮発性の高い不純物からそれを分離してもよい。或いは、米国特許第６，３１０，２１８号に記載されているような溶融結晶化法により粗ラクチドを精製することができる。第３のアプローチは、水、残留乳酸又は乳酸エステル出発物質及び他の小有機化合物などのメソラクチドより著しく揮発性の高い不純物の一部又はすべてを蒸留により除去することである。そのような蒸留ステップは、メソラクチドをＳ，Ｓ−及びＲ，Ｒ−ラクチドから分離する分別蒸留ステップの前に又はそれと同時に実施することができる。
【００３５】
メソラクチドは、蒸留、溶融結晶化又は他の適切な方法によりＳ，Ｓ−及びＲ，Ｒ−ラクチドから分離することができる。経済的な理由から、蒸留法は好ましくは大規模である。分離は、メソラクチド流とＳ，Ｓ−及びＲ，Ｒ−ラクチド流を生じさせる。
【００３６】
メソラクチドを粗ラクチド流から分離することによって得られるＳ，Ｓ−及びＲ，Ｒ−ラクチド流は、粗ラクチド流中に存在していたＳ，Ｓ−及びＲ，Ｒ−ラクチドの本質的にすべてを含み、若干のメソラクチドを含むことがある。メソラクチド組成物は、主としてメソラクチドを含む。本発明の目的のために、メソラクチド組成物は、少なくとも６０重量％のメソラクチドを含むとみなされ、組成物中のラクチドの総重量に基づいて少なくとも８０重量％又は少なくとも９０重量％のメソラクチドを含んでいてよい。メソラクチド組成物は、少量のＳ，Ｓ−又はＲ，Ｒ−ラクチドを含んでいてよいが、これらは、一緒に一般的にメソラクチド組成物のラクチド含量の約４０重量％以下、好ましくは２０重量％以下、より好ましくは１０重量％以下を構成する。したがって、メソラクチド組成物は、Ｓ，Ｓ−及びＲ，Ｒ−ラクチド流と比較して、また粗ラクチドと比較して、メソラクチドが多く含まれている。
【００３７】
不純物の一部は、メソラクチド及びＳ，Ｓ−又はＲ，Ｒ−ラクチドと非常に類似した揮発度を有するため、蒸留法でラクチドから分離することが困難である。プロセス経済性は、必要な装置の費用、操業率に対する影響又は両方の何らかの組合せのため、このさらなる分離を蒸留塔で行うことを不可とするものである。これらの全部でないが、大部分が分別蒸留ステップの後にメソラクチド流又はＳ，Ｓ−及びＲ，Ｒ−ラクチド流に残存する。メソラクチドをＳ，Ｓ−及びＲ，Ｒ−ラクチドから分離する場合、特に分離を分別蒸留により実施する場合、不純物は、メソラクチド流中でより濃縮された状態になる傾向がある。したがって、一般的に、メソラクチド流は、粗ラクチド流並びにＳ，Ｓ−及びＲ，Ｒ−ラクチド流と比べて不純物が多く含まれる。Ｓ，Ｓ−及びＲ，Ｒ−ラクチド流は、粗ラクチド流及びメソラクチド流と比べて不純物が著しく減少している。
【００３８】
ラセミ化に供される出発ラクチド組成物（上述のようなメソラクチド組成物など）は、約２０重量％まで、より一般的には約５重量％までの不純物（すなわち、ラクチドの種以外の物質）を含んでいてよい。しかし、出発ラクチド組成物は、５０ミリ当量／グラム以下のヒドロキシル含有種、好ましくは２０ミリ当量／グラム未満のヒドロキシル含有種を含むべきである。
【００３９】
上述の方法で（又は他の適切な方法により）生成したメソラクチド流などの出発ラクチド組成物は、本発明の方法のステップａ）に取り入れられる出発物質を形成する。組成物中のＳ，Ｓ−、Ｒ，Ｒ−及びメソラクチドの割合が変化した状態になるように、出発ラクチド組成物を、ラセミ化触媒の存在下で出発ラクチドの一部をラセミ化するのに十分な時間にわたり１８０℃までの温度でラセミ化する。出発ラクチド組成物がメソラクチド組成物である場合、ラセミ化の正味の効果は、メソラクチドをラセミ化Ｓ，Ｓ−ラクチド及びＲ，Ｒ−ラクチドに変換することである。したがって、Ｓ−乳酸単位がＲ−乳酸単位に変換され、又は逆もまた同様である。メソラクチド分子のＳ−乳酸単位がラセミ化するとき、メソラクチド分子はＲ，Ｒ−ラクチドに変換される。同様に、メソラクチド分子のＲ−乳酸単位がラセミ化するとき、Ｓ，Ｓ−ラクチドの分子が形成される。
【００４０】
メソラクチド、Ｓ，Ｓ−ラクチド及びＲ，Ｒ−ラクチドはすべて、ラセミ化反応条件下でラセミ化し得る。メソラクチドの分子は、Ｓ，Ｓ−ラクチド又はＲ，Ｒ−ラクチドへのラセミ化の統計的に同等の可能性を有する。Ｓ，Ｓ−ラクチド及びＲ，Ｒ−ラクチド分子が形成されるとき、これらは、もとのメソラクチドへもラセミ化し得る（これがＳ，Ｓ−又はＲ，Ｒ−ラクチドに再びラセミ化し得る）。同様に、出発混合物中の任意のＳ，Ｓ−又はＲ，Ｒ−ラクチドは、メソラクチドにラセミ化し得る。ラセミ化反応はランダムである（１つ又は複数のラクチド形が選択的に除去されない限り、温度依存的化学平衡状態に向かう傾向がある）ので、生成物の除去がないと仮定すると、ある所定の時点におけるラセミ化混合物中に存在するメソラクチド、Ｓ，Ｓ−ラクチド及びＲ，Ｒ−ラクチドの割合は、（１）出発混合物中のメソ、Ｓ，Ｓ−及びＲ，Ｒ−ラクチドの割合、（２）ラセミ化温度、（３）触媒の種類と量及び（４）混合物がラセミ化条件に曝露される時間の長さに依存する。時間の経過とともに、Ｓ，Ｓ−、メソ及びＲ，Ｒ−ラクチドのそれぞれの割合は、温度依存性である平衡状態に向かって変化する。
【００４１】
ラセミ反応の温度は、３つの主要な効果を有する。ラセミ化速度は温度の増加とともに増加し、したがって、より速い反応速度が必要又は望まれる場合には、より高い温度が有利である。他方で、ラセミ化温度がより高くなるにつれて、より多くの反応副生成物、特に線状乳酸オリゴマーが生成する。さらに、ラセミ化温度は、生成するＳ，Ｓ−、メソ及びＲ，Ｒ−ラクチドの平衡割合に影響を及ぼし、平衡は、より高い温度で、より多くのメソラクチドの生成側に移動する。例えば、１６０℃では、ラセミ化ラクチド混合物は、時がたてばＳ，Ｓ−及びＲ，Ｒ−ラクチドのそれぞれ約３６％並びにメソラクチドの約２８％の平衡比率に到達する。１４０℃では、この平衡比率は、Ｓ，Ｓ−及びＲ，Ｒ−ラクチドのそれぞれ約３８％並びにメソラクチドの２４％である。１０５〜１２０℃では、平衡比率は、Ｓ，Ｓ−及びＲ，Ｒ−ラクチドのそれぞれの約４０〜４２％並びにメソラクチドの約１５〜２０％である。もちろん、ラセミ化反応が進行するときにＳ，Ｓ−及びＲ，Ｒ−ラクチドを除去することにより平衡を移動させることによって、より多くのＳ，Ｓ−及びＲ，Ｒ−ラクチドを生成させることができる。
【００４２】
したがって、ラセミ化温度は、ある特定の場合にこれらの効果を均衡させるように選択すべきである。ラセミ化温度は、約５６℃であるメソラクチドの融解温度を超えるべきである。より好ましくは、ラセミ化温度は、少なくとも９７℃である。有意な量の線状乳酸オリゴマーの生成を避けるために、ラセミ化温度は、１８０℃以下、好ましくは１７０℃以下である。あまりにも多くの線状乳酸オリゴマーが生成する場合、収率の損失、精製費用の増加又は両方をもたらし得る、それらをＳ，Ｓ−及びＲ，Ｒ−ラクチドを重合反応に用いることができる前に除去しなければならない。
【００４３】
いくつかの実施形態において、ラセミ化温度は、Ｓ，Ｓ−及びＲ，Ｒ−ラクチドの５０／５０混合物である、いわゆるラセミラクチドの融解温度（１２７℃）を超える。それらの実施形態において、特に好ましいラセミ化温度範囲は、約１３５〜１７０℃、特に約１４０〜１６０℃である。
【００４４】
他の実施形態において、ラセミ化温度は、ラセミラクチドの融解温度以下である。それらの場合、好ましいラセミ化温度は、９０〜１２５℃、特に９０〜１１５℃、好ましくは９０〜１００℃である。これらの条件下では、化学平衡の状態にあるＲ，Ｒ−及びＳ，Ｓ−ラクチドの濃度が選択される温度における溶解度限を超える状況に混合物を導くことができる。したがって、メソラクチドがＲ，Ｒ−及びＳ，Ｓ−ラクチドに変換されるとき、Ｒ，Ｒ−及びＳ，Ｓ−ラクチドは、それらがしばしばラセミラクチドの形で溶液から結晶化する濃度に達し得る。このように、メソラクチドは、化学平衡限界に達することなく、Ｒ，Ｒ−及びＳ，Ｓ−ラクチドの結晶化混合物に直接的に変換させることができる。
【００４５】
他の実施形態において、ラセミ化ステップの一部は、より速いラセミ化速度を活用するために１３５〜１７０℃又は１４０〜１６０℃などの１２７℃を超える温度で行うことができる。この温度は、例えば、ラセミ化混合物中のメソラクチド含量が、ラセミ化温度を９０〜１２５℃、好ましくは９０〜１１５℃又は９０〜１００℃に低下させることができる値である例えば、４０％又は３０％未満に低下するまで、用いることができる。第２のステップにおけるより低い温度は、メソラクチドから離れる側に平衡を移動させ、Ｒ，Ｒ−及びＳ，Ｓ−ラクチドの同時のラセミ化及び溶融結晶化にも場合によって適している。
【００４６】
ラセミ化は、ラクチドと反応して乳酸、線状乳酸オリゴマー又は他の副生成物を生成することができる水及び他の化合物の実質的な不存在下で行わせるべきである。出発ラクチド組成物は、５０ミリ当量／グラム以下、好ましくは２０ミリ当量／グラム以下の水又は乳酸及び乳酸のオリゴマーなどの他のヒドロキシル含有種を含むべきである。これらは、ラセミ化ステップを行う前に必要な場合に、様々な方法を用いて出発ラクチド組成物から除去することができる。
【００４７】
上述の温度で、多くて低レベルの上述のようなヒドロキシル含有種の存在下でラセミ化反応を行うことにより、ラセミ化反応が進行し、わずかなラクチドが乳酸又は乳酸オリゴマーなどの開環種に変換される。一般的に、出発ラクチドの２０％以下がラセミ化ステップ中に開環し、出発ラクチドの１０％以下、５％以下、２％以下又は１％以下が開環していることが時として事実である。
【００４８】
反応速度が増加するようにラセミ化ステップに触媒を用いる。効率的な触媒としては、主属及び遷移金属の金属カルボン酸塩などのカルボン酸の共役塩基などがある。カルボン酸は、非常に広く異なり得るので、その選択は、塩基度、溶解度及び熱安定性のような属性に基づいている。他の有用な触媒としては、各場合におけるＲがヒドロカルビル、好ましくはアルキルである、スルホネート（ＲＳＯ３−）、スルフィネート（ＲＳＯ２−）、ホスホネート［（ＲＯ）２Ｐ（Ｏ）Ｏ−］及びホスフィネート［（ＲＯ）２ＰＯ−］の金属塩を含む、５Ａ及び６Ａ族酸の金属塩などがある。特に好ましい触媒は、反応温度において反応混合物中で均一であるか、又は固体担体上に固定化されている。
【００４９】
他の適切な触媒としては、それぞれトリエチルアミン及び１，４−ジアザビシクロ［２．２．２］オクタンなどの鎖状及び環状第三級アミンなどの非求核性塩基などがある。他の有用な触媒としては、ピリジン及びルチジンなどの非求核性複素環化合物、並びに１，８−ジアザビシクロ［５．４．０］ウンデカ−７−エンなどの非求核性アミジンなどがある。ルイス酸と組み合わせた非求核性塩基も有用である。これらの例は、組合せビストリメチルシリルトリフルオロアセトアミド及びピリジンなどがある。
【００５０】
触媒は、ラクチドの開環反応において促進又は関与する反応性基（ヒドロキシル、第一級若しくは第二級アミノ又はチオールのような活性水素を含む基など）を含むべきでない。１００重量部のラクチド当たり０．０１〜約５重量部の触媒が一般的に有用である。より好ましい量は、０．１〜２．５重量部の触媒である。
【００５１】
触媒は、ラセミ化ラクチド混合物からの触媒の分離を容易にするために担体に付着させることができる。
【００５２】
ラセミ化の結果として、ラクチド中のＳ，Ｓ−、Ｒ，Ｒ−及びメソラクチドの割合が変化した状態になる。出発ラクチド中の優勢ラクチド種がＳ，Ｓ−ラクチドであり、ラセミ化反応中に物質の除去が一切ない場合、時間の経過とともにＳ，Ｓ−ラクチドの割合が減少し、Ｒ，Ｒ−及びメソラクチドの割合が増加する。出発ラクチド中の優勢ラクチド種がＲ，Ｒ−ラクチドであり、ラセミ化反応中に物質の除去が一切ない場合、時間の経過とともにＲ，Ｒ−ラクチドの割合が減少し、Ｓ，Ｓ−及びメソラクチドの割合が増加する。好ましい場合、出発ラクチド中の優勢ラクチド種がメソラクチドであり、これは、Ｓ，Ｓ−及びＲ，Ｒ−ラクチドの割合が増加するので、時間の経過とともに優勢でなくなる。すべての場合に、これらのラクチド種の比率は、１つ又は複数のラクチド形が優先的に除去されない限り、上述のように、時間の経過とともに温度依存性の平衡状態に向かう傾向がある。
【００５３】
本方法は、ラクチド種の少なくとも１つがラセミ化混合物中の他の２つの種から分離される、分離ステップを含むことが好ましい。出発物質がメソラクチド流である、好ましい場合、分離は、一般的に、残りのメソラクチドからのＳ，Ｓ−ラクチド、Ｒ，Ｒ−ラクチド又はＳ，Ｓ−ラクチド及びＲ，Ｒ−ラクチドの両方の分離を含む。
【００５４】
ラクチド種を分離する方法は重大でないが、分離方法は、残りのメソラクチド中の不純物を好ましくは濃縮する。そのように、出発ラクチド組成物及び残りのメソラクチドと比べて不純物が減少しているラセミ化Ｓ，Ｓ−及び／又はＲ，Ｒ−ラクチドを生成物混合物から除去することができる。
【００５５】
この場合の「減少」は、出発ラクチド組成物を基準とするものであり、分離された流れの不純物とラクチド含量との重量比が出発ラクチド組成物の不純物とラクチド含量との重量比より低い。減少は、不純物の完全な除去を必要としない。この関係は、以下の不等式
【００５６】
【数１】
0005748674.tif 000003
により表すことができ、ここで、ＩＳＳ−ＲＲは、反応混合物から分離されたラセミ化Ｓ，Ｓ−及び／又はＲ，Ｒ−ラクチド流中の不純物の重量を表し、ＬＳＳ−ＲＲは、反応混合物から分離されたラセミ化Ｓ，Ｓ−及び／又はＲ，Ｒ−ラクチド流中のラクチドの重量を表し、Ｉｓｔａｒｔｉｎｇは、出発ラクチド組成物中の不純物の重量を表し、Ｌｓｔａｒｔｉｎｇは、出発ラクチド組成物中のラクチドの重量を表す。好ましくは、式１における比は、０．１未満、より好ましくは０．０５未満、より好ましくは０．０１未満である。本発明の利点は、非常に低いレベルの不純物を有する、出発ラクチド流から分離されたラセミ化Ｓ，Ｓ−及びＲ，Ｒ−ラクチドを生成することができ、したがって、ほとんど又は全くさらなる精製なしに重合させることができる。
【００５７】
対象の１つの分離方法は、少なくとも一部は、不純物が結晶化ステップで形成される結晶から排除される傾向があるという理由のため、溶融結晶化法である。したがって、溶融結晶化法は、出発ラクチド流から乳酸等価体を同時に回収する（Ｓ，Ｓ−及び／又はＲ，Ｒ−ラクチドの形で）並びに回収された乳酸等価体から不純物を除去する手段を提供する。
【００５８】
溶融結晶化法は、ラクチドを精製する方法として以前に記載された。米国特許第６，３１０，２１８号は、Ｓ，Ｓ−ラクチドに富む流れを濃縮し、精製ラセミラクチドを製造する方法としての溶融結晶化を記載している。一般的に、溶融結晶化は、ラセミ化ラクチド流において、融液相中にメソラクチドの大部分が残ると同時にラセミ化Ｓ，Ｓ−及び／又はＲ，Ｒ−ラクチドが結晶化するようにラクチド混合物を溶融し、次に混合物を冷却することにより実施する。
【００５９】
溶融結晶化は、回分式又は連続式で行うことができる。米国特許第６，３１０，２１８号に記載されているような溶融結晶化を実施するための回分法及び帯域法が適切である。工業的溶融結晶化を実施するための適切な装置は、例えば、米国特許第５，７００，４３５号、第５，３３８，５１９号、第６，２０４，７９３号及び第６，１４５，３４０号に記載されているものなどである。溶融結晶化法において、溶融液体の形でメソラクチドを残すと同時にラセミ化Ｓ，Ｓ−及びＲ，Ｒ−ラクチドの結晶を形成させる。次に固体結晶を溶融メソラクチドから分離する。
【００６０】
ラセミ化混合物がほぼ等しい量のＳ，Ｓ−ラクチドとＲ，Ｒ−ラクチドを含む場合、ラセミ化Ｓ，Ｓ−ラクチド及びＲ，Ｒ−ラクチドは、約１２７℃の凍結温度を有するラセミラクチドとして公知の結晶形に結晶化し得る。その状況において、溶融結晶化は、５６℃（すなわち、メソラクチドの融解温度）を上回り、１２７℃を下回る温度で行うことができる。その場合の結晶化温度は、結晶が徐々に生ずる傾向があるように、また、それらの発達しつつある結晶構造からメソラクチド及び不純物をより完全に排除するように好ましくは約１００℃〜１２５℃である。
【００６１】
ラセミ化混合物がＲ，Ｒ−ラクチドより著しく多いＳ，Ｓ−ラクチドを含むか、又は逆もまた同様である場合、ラセミ化Ｓ，Ｓ−ラクチド及びＲ，Ｒ−ラクチドは、高融点混合物を構成しない。ラセミ化Ｓ，Ｓ−ラクチド及びＲ，Ｒ−ラクチドは、それよりもむしろＳ，Ｓ−及びＲ，Ｒ−ラクチドの融解温度、すなわち、約９７℃以下で結晶化する。その場合、結晶化温度は、５６℃から９７℃までの間であるはずである。その場合の好ましい結晶化温度は、結晶が徐々に生成し、それらの発達しつつある結晶構造からメソラクチド及び不純物をそのようにより完全に排除することを可能にするために８０〜９５℃である。
【００６２】
ラセミ化及び溶融結晶化ステップは、同時に且つ／又は連続的に実施することができる。同時ラセミ化及び溶融結晶化は、ラセミ化Ｓ，Ｓ−ラクチド及びＲ，Ｒ−ラクチドが約１２７℃で凍結する混合物を形成する場合により実際的である。そのような混合物が生じない場合、溶融結晶化温度は、ラセミ化速度が遅くなる９７℃未満でなければならない。同時ラセミ化及び溶融結晶化は、高融点混合物が生ずる場合、１２７℃未満の温度でラセミ化を行うことにより行うことができる。好ましい温度は、９０〜１２５℃であり、より好ましい温度は、９０〜１１５℃である。このアプローチを用いて、生成するラセミ化Ｒ，Ｒ−ラクチド及びＳ，Ｓ−ラクチドは、ラセミ化反応が進行するときラセミラクチド（すなわち、高融点混合物）として結晶化する。このアプローチは、連続操作に容易に適応されるという利点を有する。出発ラクチドがメソラクチド流である場合、このアプローチは、システムからＲ，Ｒ−及びＳ，Ｓ−ラクチドを連続的に除去し、それにより、ラクチド形の間の化学平衡に決して達しないので、より多くのＲ，Ｒ−及びＳ，Ｓ−ラクチドの生成に有利に働くという付加的利点を有する。
【００６３】
連続操作において、出発ラクチド組成物を最初にラセミ化し、その後にラクチド種の少なくとも１つの一部又はすべてを残存種から除去する分離ステップが続く。
【００６４】
出発ラクチド組成物をより高い温度で部分的にラセミ化し、続いて、得られた混合物を、ラセミ化がラセミ化Ｓ，Ｓ−及びＲ，Ｒ−ラクチドの結晶化と同時に続き得る第２のより低い温度に冷却する、ハイブリッド法が可能である。このアプローチは、より高いラセミ化速度と同時のラセミ化及び分離の利点を兼ね備えている。そのようなハイブリッド法において、第２のより低い温度は、好ましくは１００〜１２５℃、より好ましくは１０５〜１１０℃である。
【００６５】
前述の溶融結晶化法のいずれかにおいて、ラセミラクチド結晶又はＳ，Ｓ−及びＲ，Ｒ−ラクチド結晶を、場合によって、ろ過、傾斜、遠心分離、固体表面上への結晶の沈着などの従来の任意の固液分離法を用いて溶融メソラクチドから除去する。
【００６６】
Ｓ，Ｓ−及び／又はＲ，Ｒ−ラクチドをメソラクチドから分離する他の方法は、蒸留である。蒸留は、大気圧又は大気圧より低い圧力で行うことができる。ラセミ化触媒は、さらなるラセミ化及び線状オリゴマーの生成が最小限になるように、蒸留ステップの前にラセミ化混合物から除去すべきである。蒸留は、ラセミ化Ｓ，Ｓ−及びＲ，Ｒ−ラクチドが濃縮されている流れとメソラクチドが濃縮されている流れを発生させる。前述のように、不純物は、メソラクチド流中に濃縮された状態になる傾向がある。したがって、ラセミ化Ｓ，Ｓ−及びＲ，Ｒ−ラクチドは、前述のように、不純物が減少している流れとして得られる。
【００６７】
Ｓ，Ｓ−及びＲ，Ｒ−ラクチドをメソラクチドから分離するさらに他の方法は、溶媒結晶化法によるものである。適切な溶媒としては、例えば、クロロホルム又は１，２−ジクロロエタンなどのハロゲン化炭化水素、ジエチルエーテル又はテトラヒドロフランなどの脂肪族又は脂環式エーテル、トルエンなどの芳香族炭化水素、２−プロパノールなどの立体的に込み合ったアルコールなどがある。
【００６８】
本発明の特定の実施形態において、出発ラクチド組成物は、ラクチド混合物をメソラクチド濃縮流とＳ，Ｓ−及びＲ，Ｒ−ラクチド流に分離する上流ステップにおいて生成するメソラクチド流である。そのような場合、ステップａ）からのラセミ化生成物を当上流分離ステップに（又はさらに上流である他のステップに）リサイクルすることによって本発明の方法のステップｂ）を実施することが可能である。そのような場合、分離が当上流分離ステップにおいて起こるので、リサイクルステップを行う前にラセミ化Ｓ，Ｓ−及びＲ，Ｒ−ラクチドを残存メソラクチドから分離することは不必要になる。
【００６９】
ラセミ化ラクチド混合物からＳ，Ｓ−又はＲ，Ｒ−ラクチドを優先的に分離することも可能である。これを行う１つの方法は、種Ｓ，Ｓ−又はＲ，Ｒ−ラクチド結晶の存在下で溶融物又は溶媒から混合物を結晶化することによる。種Ｓ，Ｓ−ラクチド結晶が存在する場合、ラセミ化ラクチド混合物からＳ，Ｓ−ラクチドを優先的に結晶化し、Ｒ，Ｒ−及びメソラクチドをあとに残すことが可能である。逆に、Ｒ，Ｒ−ラクチド種結晶の存在下での結晶化により、Ｒ，Ｒ−ラクチドを優先的に分離することができる。いずれか１つの場合における結晶は、ラセミ化ラクチド混合物の組成と比べて、場合によってＳ，Ｓ−又はＲ，Ｒ−ラクチドが多く含まれ、他のラクチド種が減少している。ここでの結晶化条件は、不要なラクチド種が所望の種とともに速やかに結晶化しないように、ゆっくりした結晶の形成及び成長を促進するように選択する。
【００７０】
前述のようにラセミ化ラクチド混合物から分離されるＳ，Ｓ−及び／又はＲ，Ｒ−ラクチドは、所望の場合、さらに精製することができる。ラセミ化Ｓ，Ｓ−及び／又はＲ，Ｒ−ラクチド流は、該物質に同伴された状態になる一定量のメソラクチド、少量の線状乳酸オリゴマー、ラセミ化ステップ中に再生成する少量の乳酸、ある残留量の他の不純物、残留ラセミ化触媒等などの様々な種類の不純物を含む可能性がある。かなりの量のこれらの種類のいずれかの不純物が存在する場合、ラセミ化Ｓ，Ｓ−及び／又はＲ，Ｒ−ラクチドを重合に供する前にそれらを除去することが必要又は望ましい可能性がある。さらに、残留ラセミ化触媒は、特に、重合に送り且つ／又はラクチド製造システムに戻してリサイクルすべき場合には、ラセミ化Ｓ，Ｓ−及び／又はＲ，Ｒ−ラクチドから除去することが好ましい。蒸留、溶融結晶化、溶媒結晶化、吸収、抽出又は同様な方法を含む様々な精製アプローチを選択することができる。
【００７１】
１つのアプローチにおいて、ラセミ化Ｓ，Ｓ−及び／又はＲ，Ｒ−ラクチドを結晶化する（蒸留により残存メソラクチドから分離する場合）か、又は１回若しくは複数回再結晶化する（溶融結晶化により残存メソラクチドから分離する場合）。関連するアプローチにおいて、ラセミ化Ｓ，Ｓ−及び／又はＲ，Ｒ−ラクチドを残存メソラクチドから分離し、次に結晶化し、続いて、結晶構造から同伴不純物を選択的に除くために融点直下の温度にそれらを加熱することによって結晶を「完全にする」ことができる。
【００７２】
第３のアプローチにおいて、ラセミ化Ｓ，Ｓ−及び／又はＲ，Ｒ−ラクチドの結晶を適切な溶媒で洗浄又は抽出して、同伴不純物を除去する。特にラセミ化触媒は、水又は他の不活性化剤で洗浄することにより、この方法で除去又は不活性化することができる。
【００７３】
第４のアプローチにおいて、ラセミ化Ｓ，Ｓ−及び／又はＲ，Ｒ−ラクチドを蒸留して、それをさらに精製する。そのようなアプローチを採用する場合、製造工程は通常、様々な種類の不純物を除去するように計画されている１つ又は複数の単位操作を既に含んでいるので、ラセミ化Ｓ，Ｓ−及び／又はＲ，Ｒ−ラクチドをラクチド製造工程の適切な段階に戻してリサイクルすることがしばしば都合がよい。本発明のこの実施形態を図の参照によりさらに説明する。図は、本発明の方法の実施形態を説明する概略図である。図に説明されている実施形態は、様々な好ましい又は任意選択の特徴を示している。図は、図示の様々な構成要素の設計を含む、特定の工学的特徴又は詳細を示すことを意図するものではない。さらに、種々の弁、ポンプ、加熱及び冷却装置、分析機器、制御機器並びに同等なものなどの補助装置は、示さないが、もちろん必要に応じて又は望ましいとき用いることができる。
【図面の簡単な説明】
【００７４】
【図１】本発明の方法の実施形態を説明する概略図である。
【発明を実施するための形態】
【００７５】
図において、水又はさほど好ましくないが、他の溶媒を含む乳酸又は乳酸エステル流５をプレポリマー反応器１に供給する。流れ５中の乳酸又は乳酸エステルの濃度は、好ましくは少なくとも６０重量％であり、９５重量％と同等の高さ、好ましくは９０重量％と同等の高さであってよい。図に示されていない上流工程ステップにおいて前述の範囲内に好ましくは濃縮されている乳酸を発酵ブロスから得ることができる。出発物質をプレポリマー反応器１中で加熱して乳酸又は乳酸エステルを縮合させて、前述のプレポリマーを生成する。水、溶媒（もしあるとすれば）及び縮合副生成物の大部分をプレポリマーから分離してプレポリマー反応器１から除去する。
【００７６】
プレポリマー流６をプレポリマー反応器１から除去し、ラクチド反応器２に移し、そこで、それが解重合されてラクチドを生成する。ラクチド反応器２は、本質的に蒸発器であり、ＷＯ９５／０９８７９に記載されているような多くの種類のものであり得る。適切なラクチド反応器の例としては、例えば、強制循環型、短経路又は短管、垂直長管型、水平長管型、下降膜型、撹拌薄膜型及びディスク型蒸発器などがある。膜発生型蒸発器、特にＷＯ９５／９８７９に記載されているような下降膜型及び撹拌下降膜型蒸発器が特に好ましい。様々な種類の多段反応器も適している。ラクチド反応器２は、約１〜約１００ｍｍＨｇ、好ましくは約２〜約６０ｍｍＨｇの圧力で操作することが好ましい。好ましくは約１８０〜３００℃、より好ましくは１８０〜２５０℃の高温を用いる。
【００７７】
ラクチド反応器２中の解重合反応は、通常触媒される。示すように、触媒は、ラクチド反応器２の上流のプレポリマー流６に触媒流１８により導入する。触媒流１８をラクチド反応器２に直接導入することも可能である。
【００７８】
粗ラクチド及びボトム混合物がラクチド反応器２中で生成する。ボトムは、高沸点物質及び乳酸の高次オリゴマーを主として含む。ボトムは、ボトム流（図示せず）（図示せず）として抜き出される。
【００７９】
ラクチド反応器２中で生成する粗ラクチドは、流れ８として抜き出され、蒸留塔３に移される。示す実施形態において、粗ラクチドは、それぞれ第１の蒸留塔３、第２の蒸留塔４及び第３の蒸留塔２０において３段階で蒸留される。少なくとも原理上は全蒸留を１つの搭又は２つの蒸留塔のみで行うことが可能である。
【００８０】
示す実施形態において、粗ラクチド流８が第１の蒸留塔３に導入され、それが部分的に精製されたラクチド流１０とオーバーヘッド流（図示せず）に分離される。ボトム流（図示せず）も第１の蒸留塔３から抜き出すことができる。オーバーヘッド流は、若干のラクチド並びに水及び乳酸の大部分を含む。部分的に精製されたラクチド流１０は、ラクチド並びにラクチドマトリックスから蒸留するときにＳ、Ｓ−又はＲ，Ｒ−ラクチドと比べて１．００１〜１．５の相対揮発度を有する不純物（「中沸点不純物」）の大部分を含む。それは、若干は残り得るが、通常実質的に水及び低沸点不純物が減少している。
【００８１】
示す実施形態において、部分的に精製されたラクチド流１０は、第２の蒸留塔４に移され、そこで、ラクチドが線状乳酸オリゴマーなどの高沸点不純物から分離される。これが、精製ラクチド流２５及びボトム流（図示せず）を生じさせる。精製ラクチド流２５は、前述のような中沸点不純物を含む。いくつかの揮発物（主として水及び乳酸）が第２の蒸留塔４からさらに除去される可能性がある（上部出口を経て、示さず）。
【００８２】
図に示す実施形態において、精製ラクチド流２５は、第３の蒸留塔２０に移され、そこで、メソラクチドがＳ，Ｓ−及びＲ，Ｒ−ラクチドから分離される。示すように、これが、第３の蒸留塔２０の底部近くから抜き出される、精製Ｓ，Ｓ−ラクチド／Ｒ，Ｒ−ラクチド流１３、及び第３の蒸留塔２０の上部近くから抜き出される、メソラクチド流１４を生じさせる。メソラクチド流１４は、水、乳酸及び乳酸オリゴマーなどのヒドロキシルを含む種１グラム当たり５０ミリ当量以下、好ましくは２０ミリ当量以下を含むべきである。ボトム流（図示せず）も第３の蒸留塔２０から除去することができる。
【００８３】
精製Ｓ，Ｓ−ラクチド／Ｒ，Ｒ−ラクチド流１３は、重合ユニット２３に移され、そこで、重合して、ポリラクチドを生成する。
【００８４】
メソラクチド流１４は、ラセミ化ユニット１７に送られ、そこで、流れ１４中のメソラクチドの少なくとも一部がラセミ化されて、ラセミ化Ｓ，Ｓ−及びＲ，Ｒ−ラクチドを生成する。ラセミ化Ｓ，Ｓ−及びＲ，Ｒ−ラクチドは、管路１５を経てラセミ化ユニット１７から除去される。次いで、管路１５及び管路１６を経て除去されたＳ，Ｓ−及びＲ，Ｒ−ラクチドは、任意選択の精製ユニット１９で場合によってさらに精製された後に管路１６Ａ、１６Ｂ、１６Ｃ又は１６Ｄのすべてのうちのいずれかを経てリサイクルすることができる。精製ユニット１９は、不純物をラセミ化Ｓ，Ｓ−及びＲ，Ｒ−ラクチドから除去する上述のような任意の１つ又は複数の単位操作であり得る。
【００８５】
ラセミ化Ｓ，Ｓ−及びＲ，Ｒ−ラクチド流１５又は１６が十分に純粋である場合、それをそれ自体で重合させて非晶性グレードのポリラクチドを生成することができる、管路１６Ａを経てそれを直接重合ユニット２３にリサイクルすることができる。「Stereoselective ring-opening polymerization of a racemic lactide by using achiral salen- and homosalen-aluminum complexes」、Chem. Eur. J.、２００７年、１３巻、４４３３〜４４５１頁にＮｏｍｕｒａらにより記載されているように特定のサレン及びホモサレンアルミニウム錯体を用いて、ラセミラクチド流などのＳ，Ｓ−ラクチド及びＲ，Ｒ−ラクチドの両方を含む流れを重合させて、約１４５℃から２１０℃以上の範囲の結晶融解温度を有する半結晶性ポリマーを製造することも可能である。
【００８６】
より一般的には、Ｓ，Ｓ−ラクチド及び／又はＲ，Ｒ−ラクチドは、管路１３を経て重合ユニット２３に入るＳ，Ｓ−ラクチド／Ｒ，Ｒ−ラクチド流などのＳ，Ｓ−ラクチド／Ｒ，Ｒ−ラクチド流との混合物として重合する。通常の方法において、流れ１３中のＳ，Ｓ−ラクチド／Ｒ，Ｒ−ラクチドとラセミ化Ｓ，Ｓ−及びＲ，Ｒ−ラクチドリサイクル流１６Ａとの比率は、得られる混合物が少なくとも９０重量％、好ましくは９２〜９９．５重量％のＳ，Ｓ−ラクチド又はＲ，Ｒ−ラクチドの１つと、１０重量％以下、好ましくは０．５〜８重量％の他のものとを含むように選択される。そのようにして生成したラクチド混合物を次に重合させて、半結晶性ポリラクチド樹脂を製造することができる。
【００８７】
ラセミ化Ｓ，Ｓ−及びＲ，Ｒ−ラクチド流１５又は１６が依然としてかなりの量のメソラクチドを含むが、重合させるのに十分に別の方法で精製する場合、その代わりにそれを、管路２５から入る粗ラクチドがメソラクチド流１４とＳ，Ｓ−及びＲ，Ｒ−ラクチド流１３に分離される第３の蒸留塔２０に管路１６Ｄを経て戻してリサイクルすることができる。ラセミ化触媒は、この場合、リサイクルする前に除去又は不活性化すべきである。リサイクルされたラセミ化Ｓ，Ｓ−及びＲ，Ｒ−ラクチドが次に管路１３を経て第３の蒸留塔を出、メソラクチドのすべてでないにしても大部分が管路１４を経てラセミ化のために再び送り出される。
【００８８】
ラセミ化Ｓ，Ｓ−及びＲ，Ｒ−ラクチド流１５又は１６がかなりの量の他の揮発性不純物を含む場合、ラクチド反応器２中で生成する粗ラクチドとともに精製されるように、管路１６Ｂ及び／又は１６Ｃを経て第１の蒸留塔３及び第２の蒸留塔４のいずれか又は両方にリサイクルすることができる。再び、この場合、ラセミ化触媒を除去又は不活性化すべきである。
【００８９】
ラセミ化混合物からの残存する濃縮メソラクチド流（図における流れ２１など）は、様々な方法で取り扱うことができる。それは、廃棄するか、又は低い価値の用途に用いることができ、この場合の本発明の利点は、この流れの質量が従来の方法と比べて少なく、したがって、廃棄される乳酸等価体がより少なく、廃棄処理経費がより低いことである。或いは、中沸点不純物をこの流れから除去することができ、次いでメソラクチドをラクチド製造工程に戻してリサイクルすることができる。このアプローチは、より多くの乳酸等価体が回収されることを可能にするものである。それをラセミ化Ｓ，Ｓ−及びＲ，Ｒ−ラクチド流１５又は１６とともにリサイクルすることも可能である。
【００９０】
メソラクチドから中沸点不純物を除去する１つの方法は、抽出及び／又は化学処理法によるものである。一般的に、この種の方法は、（ａ）メソラクチド又は中沸点不純物（若しくはそのいくつかのサブセット）（両方ではない）が良好な溶解性を有する溶媒による抽出、（ｂ）メソラクチド及び／又は中沸点不純物（若しくはそのいくつかのサブセット）をより容易に分離される異なる化学種に変換し、次に場合によって、不純物若しくはそれらの反応生成物をメソラクチド若しくはその反応生成物から分離することを含む。後者の場合、分離は、もちろん所定の場合に生成する個々の化学種によって、さらなる蒸留、抽出法、ろ過法（固体化学種が生成する場合）又は他の分離技術により行うことができる。
【００９１】
無水コハク酸は、しばしば中沸点不純物の大きい成分である。無水コハク酸は、メソラクチド流を弱塩基性水相で洗浄することにより、メソラクチドから分離することができる。洗浄溶液の適切なｐＨは、約７．２〜約１１の範囲である。これは、無水コハク酸を加水分解してコハク酸を生成し、コハク酸を中和すると考えられている。ラクチドの一部も加水分解されて、主として線状オリゴマー及びおそらく若干の乳酸を生成することがある。加水分解され、中和されたコハク酸は、ラクチド相中より水相中にはるかに溶けやすく、水相に分配する。次に、水相と有機相を分離して、低いレベルの中沸点不純物を有する洗浄済みメソラクチド流を生成する。洗浄済みメソラクチド流は、プレポリマー生成ステップ又は工程におけるさらに上流にリサイクルすることができる。
【００９２】
メソラクチドを加水分解して線状オリゴマー又は乳酸を生成することなく、中沸点不純物をメソラクチドから除去する場合、メソラクチドは、例えば、前重合ステップ（すなわち、図における前重合反応器１内に）、解重合ステップ（すなわち、図におけるラクチド反応器２内に）或いはラクチド蒸留ステップ（すなわち、図における第１の蒸留塔３及び／又は第２の蒸留塔４内に）などの工程のいずれか都合のよい部分にリサイクルすることができる。必要な場合、メソラクチドをリサイクルする前にラセミ化触媒を除去又は不活性化することができる。
【００９３】
本方法から得られるＳ，Ｓ−及び／又はＲ，Ｒ−ラクチドは、必要な場合には今しがた述べたようなさらなる精製の後に、重合させることができる。
【００９４】
以下の実施例は、本発明を例示するために示すが、その範囲を限定するものではない。すべての部及び百分率は、特に示さない限り、重量単位である。
［実施例１〜３］
【００９５】
Ｓ−乳酸を重合してプレポリマーを生成し、次にプレポリマーを解重合して粗ラクチド蒸気流を生成することにより、粗ラクチドを調製する。次に粗ラクチドを複数のステップで蒸留して揮発物を除去し、Ｓ，Ｓ−ラクチド流（少量のＲ，Ｒ−ラクチドを含む）及びメソラクチド流を生成する。メソラクチド流は、メソラクチド約６．８モル／キログラム及びＳ，Ｓ−ラクチド約０．２モル／キログラムを含み、中沸点不純物も含む。それは、５０ミリ当量／グラム未満のヒドロキシル含有不純物を含む。メソラクチド流を収集し、冷却する。
【００９６】
約５００ｍＬのメソラクチド流を油浴中で溶融する。エチルヘキサン酸Ｎａ触媒を０．０５％のレベルで加える。混合物を撹拌式Ｐａｒｒ反応器中、１６０℃で１５時間加熱する。試料を定期的に採取して、混合物中のＳ，Ｓ−ラクチド、Ｒ，Ｒ−ラクチド及びメソラクチドの濃度を測定する。
【００９７】
反応が進行するにつれて、メソラクチドの濃度が間断なく低下し、Ｓ，Ｓ−ラクチド及びＲ，Ｒ−ラクチドが本質的に等しい速度で生成する。約１５時間の反応時間の後に平衡が成立する。平衡混合物は、それぞれ約３６モルパーセントのＳ，Ｓ−及びＲ，Ｒ−ラクチド並びに約２８モルパーセントのメソラクチドを含む。反応混合物は、０．５重量％未満の乳酸の線状オリゴマーを含む。
【００９８】
次に反応混合物を約１１５〜１２５℃の温度に冷却する。この温度でラセミラクチド結晶が徐々に生成して、本質的にすべてのＳ，Ｓ−及びＲ，Ｒ−ラクチドを含む固相、並びにメソラクチド、若干のＳ，Ｓ−及びＲ，Ｒ−ラクチド並びに本質的にすべての中沸点不純物を含む液相を生じさせる。ラセミラクチド結晶は、０．６％未満の乳酸の線状オリゴマーを含む。
【００９９】
この実施例を１４０℃のラセミ化温度で繰り返すとき、メソラクチドが平衡混合物に達するのにより長い時間を要し、平衡混合物はＳ，Ｓ−及びＲ，Ｒ−ラクチドの方にわずかに偏る。線状オリゴマー含量は、ラセミ化生成物中でわずかに低くなる。
【０１００】
実験を１８０℃で繰り返すとき、ラセミ化速度がかなり速くなるが、平衡がメソラクチドの方にわずかに偏り、線状オリゴマーが生成物の約５％を生成する。
［実施例４］
【０１０１】
５６重量部のメソラクチド流を溶融し、０．１４部の１，４−ジアザビシクロ［２．２．２］オクタンと混合する。出発メソラクチド流は、９８モルパーセントのメソラクチド、２モルパーセントのＳ，Ｓ−ラクチド及び５０ミリ当量／グラム未満のヒドロキシル含有不純物を含む。ラクチド／触媒混合物をＳｕｌｚｅｒ静的晶析装置に入れ、該装置内でそれを９５℃で１５．５時間維持する。この時間中、メソラクチドがラセミ化してＳ，Ｓ−、Ｒ，Ｒ−及びメソラクチドの混合物を生成し、ラセミ化ラクチドの一部が結晶性固体を形成する。１５．５時間後に、残存液体（１８重量部）を晶析装置から除去し、分析する。ほぼ等量のＲ，Ｒ−及びＳ，Ｓ−ラクチド並びに２４．８モルパーセントのメソラクチドを含むことが見いだされる。
【０１０２】
静的晶析装置内に残存する結晶化物質を次に２〜３時間の期間にわたって徐々に加熱する。この時間中、結晶は、「発汗する」、すなわち、同伴物質を放出する。この同伴物質を捕捉し、秤量し、分析する。６．５重量部の物質がこの「発汗」ステップ中に放出される。当物質は、ほぼ等量のＲ，Ｒ−及びＳ，Ｓ−ラクチド並びに約２５モルパーセントのメソラクチドを含む。
【０１０３】
残存結晶（３０．１重量部）は、それぞれ約４３．３重量部のＲ，Ｒ−及びＳ，Ｓ−ラクチド並びに約１３．５重量部のメソラクチドを含む。これらの結晶を溶融し、下降膜型晶析装置の管内に移す。次にラクチドを含む管を冷却してラクチドを結晶化する。冷却を継続するにつれ、ラクチド結晶が管の内面に沈着する。ラクチド結晶は、熱を不十分に伝導し、最終的に熱移動は結晶形成が停止するのに十分に遅くなる。その時点で残存液体を排出する。６．８重量部の液体が除去される。当液体は、４５．５モルパーセントのメソラクチド並びにほぼ等量のＲ，Ｒ−及びＳ，Ｓ−ラクチドを含む。１，４−ジアザビシクロ［２．２．２］オクタン触媒は、残存液体中で濃縮された状態になる。
【０１０４】
ラクチド中に残存するラクチド結晶は、前述のように「発汗し」、３８．５モルパーセントのメソラクチド並びにほぼ等量のＲ，Ｒ−及びＳ，Ｓ−ラクチドを含む１．６部のラクチドを放出する。
【０１０５】
約２１．６部の結晶が残存する。これらは、約５．０モルパーセントのメソラクチド並びにほぼ等量のＲ，Ｒ−及びＳ，Ｓ−ラクチドを含み、重合工程に用いるのに十分に精製されている。これらの結晶は、約０．０２重量パーセントの１，４−ジアザビシクロ［２．２．２］オクタン触媒を含む。
【０１０６】
結晶をさらに精製するために、結晶を溶融し、前述のような下降膜型晶析装置により再び処理する。不十分な熱移動のために結晶化が止まった後、５．７部の液体残留物が残存する。これを排出する。それは、約１７．９モルパーセントのメソラクチド並びに再びほぼ等量のＲ，Ｒ−及びＳ，Ｓ−ラクチドを含む。結晶は、再び「発汗し」、３．２部の液体を放出する。この第２の再結晶化の後に残存する結晶を溶融し、回収する。収量は、０．５モルパーセントのメソラクチド、４９．８モルパーセントのＲ，Ｒ−ラクチド及び４９．７モルパーセントのＳ，Ｓ−ラクチドを含む１２．４部のラクチド混合物である。
［実施例５］
【０１０７】
約９００ｍＬのメソラクチド流を油浴中で溶融する。１，４−ジアザビシクロ［２．２．２］オクタン触媒を０．５％のレベルで加える。混合物を密閉容器中で無撹拌で１２０℃で４時間加熱する。試料を定期的に採取して、混合物中のＳ，Ｓ−ラクチド、Ｒ，Ｒ−ラクチド及びメソラクチドの濃度を測定する。
【０１０８】
反応が進行するにつれて、メソラクチドの濃度が間断なく低下し、Ｓ，Ｓ−ラクチド及びＲ，Ｒ−ラクチドが本質的に等しい速度で生成する。１時間の反応時間の後に平衡が成立する。平衡混合物は、それぞれ約４２モルパーセントのＳ，Ｓ−及びＲ，Ｒ−ラクチド並びに約１６モルパーセントのメソラクチドを含む。反応混合物は、１５重量％の乳酸の線状オリゴマーを含む。
【０１０９】
ラセミ化混合物を固化するまで冷却する。固化したラクチドを２頚３Ｌフラスコ中で７５℃に加熱することにより１．２Ｌのトルエン（１ｍＬ当たり約１ｇ）に溶解する。溶液を熱源から除去し、一夜冷却して結晶を沈着させる。結晶化ラクチドを、６００ｍＬガラスフリットを用いたろ過により単離する。回収されたラクチド６１８．３ｇを２頚３Ｌフラスコ中で７５℃に加熱することにより１．２Ｌのイソプロパノールに溶解する。溶液を熱源から除去し、５時間冷却して結晶を沈着させる。結晶化ラクチドを、６００ｍＬガラスフリットを用いたろ過により単離する。回収されたラクチドを真空オーブン中、４０℃で一夜乾燥する。ラセミラクチドの総回収率は、出発ラクチドに基づいて６０．３パーセントである。ラクチド結晶は、０．２モルパーセントのメソラクチド並びにほぼ等量のＲ，Ｒ−及びＳ，Ｓ−ラクチドを含む。
［実施例６］
【０１１０】
実施例５を０．０５％の触媒を用いて繰り返すとき、系は１０時間以内に平衡混合物に達しない。この時点で、試料は、４４モルパーセントのメソラクチド、３０モルパーセントのＳ，Ｓ−ラクチド及び２４モルパーセントのＲ，Ｒ−ラクチドを含む。反応混合物は、５重量％の乳酸の線状オリゴマーを含む。ラセミラクチドの総回収率は、出発ラクチドに基づいて５６．７パーセントである。ラクチド結晶は、０．２モルパーセントのメソラクチド並びにほぼ等量のＲ，Ｒ−及びＳ，Ｓ−ラクチドを含む。
以下に、本願の当初の特許請求の範囲に記載された発明を付記する。
［１］
ａ）出発ラクチド組成物中のラクチドの少なくとも一部をラセミ化して出発ラクチド組成物中と異なる相対的割合のメソラクチド、Ｓ，Ｓ−ラクチド及びＲ，Ｒ−ラクチドを含むラセミ化ラクチド混合物を生成するのに十分な時間にわたりラセミ化触媒の存在下で出発ラクチド組成物を１８０℃までの温度にさらすステップ
を含む、出発ラクチド組成物から乳酸値を回収する方法。
［２］
出発ラクチド組成物が５０ミリ当量／グラム以下のヒドロキシル含有化合物を含む、請求項１に記載の方法。
［３］
ステップａ）を９０℃〜１８０℃の温度で行う、［１］又は［２］に記載の方法。
［４］
ステップａ）を１３５〜１７０℃の温度で行う、［３］に記載の方法。
［５］
ステップａ）を９０〜１２５℃の温度で行う、［４］に記載の方法。
［６］
出発ラクチド組成物が少なくとも６０重量％のメソラクチドを含むメソラクチド流である、［１］から［５］のいずれかに記載の方法。
［７］
メソラクチド流が粗ラクチド混合物の溶融結晶化における残留流として生成される、［６］のいずれかに記載の方法。
［８］
メソラクチド流が、粗ラクチド混合物を分別蒸留して出発メソラクチド流とＳ，Ｓ−及びＲ，Ｒ−ラクチド流を生成することにより生成される、［６］に記載の方法。
［９］
粗ラクチド混合物が
１）低分子量ポリ乳酸を生成するステップ、及び
２）低分子量ポリ乳酸を解重合して粗ラクチド混合物を生成するステップ
を含む方法により調製される、［８］に記載の方法。
［１０］
分別蒸留ステップの前又はそれと同時に粗ラクチド混合物から不純物を除去するステップステップ３）をさらに含む、［８］又は［９］に記載の方法。
［１１］
ｂ）ラセミ化ラクチド混合物と比べてＳ，Ｓ−ラクチド、Ｒ，Ｒ−ラクチド若しくはメソラクチド、又はそれらのいずれか２つが多く含まれる少なくとも１つのラクチド生成物を得るためにラセミ化ラクチド混合物を分離するステップをさらに含む、［１］から［１０］のいずれかに記載の方法。
［１２］
ステップｂ）において、ラセミ化ラクチド混合物と比べてＳ，Ｓ−ラクチド及びＲ，Ｒ−ラクチドが多く含まれる生成物が、ラセミ化ラクチド混合物から分離される、［１１］に記載の方法。
［１３］
Ｓ，Ｓ−ラクチド及びＲ，Ｒ−ラクチドが多く含まれる生成物において出発ラクチド組成物と比べて不純物が減少している、［１２］に記載の方法。
［１４］
ステップａ）の少なくとも一部をステップｂ）と同時に実施する、［１０］から［１３］のいずれかに記載の方法。
［１５］
ステップｂ）が溶融結晶化ステップを含む、［１］から［１４］のいずれかに記載の方法。
［１６］
溶融結晶化ステップを９０〜１２５℃の温度で行い、溶融結晶化ステップ中にラセミラクチド結晶が生成する、［１５］に記載の方法。
［１７］
ステップｂ）で得られるラセミ化Ｓ，Ｓ−ラクチド及びＲ，Ｒ−ラクチドを重合するステップをさらに含む、［１１］から［１３］のいずれかに記載の方法。
［１８］
ステップｂ）で得られるラセミ化Ｓ，Ｓ−ラクチド及びＲ，Ｒ−ラクチドをアキラルサレン又はホモサレンアルミニウム錯体の存在下で重合させる、［１７］に記載の方法。［１９］
ｃ）ステップｂ）からのラセミ化Ｓ，Ｓ−ラクチド及びＲ，Ｒ−ラクチドを、ラクチド混合物の分別蒸留で生成するＳ，Ｓ−及びＲ，Ｒ−ラクチド流からのＳ，Ｓ−ラクチド及びＲ，Ｒ−ラクチドと混合するステップ、並びにｄ）混合物を重合するステップをさらに含む、［８］から［１０］のいずれかに記載の方法。
［２０］
ステップｂ）から得られるラセミ化Ｓ，Ｓ−ラクチド及びＲ，Ｒ−ラクチドを、分別蒸留ステップ、ステップ１）、ステップ２）又はステップ３）の少なくとも１つにリサイクルする、［８］から［１０］のいずれかに記載の方法。
［２１］
ステップａ）の後に、ラセミ化ラクチド混合物が１０重量％以下の乳酸及び乳酸オリゴマーを含む、［１］から［２０］のいずれかに記載の方法。
【符号の説明】
【０１１１】
１  プレポリマー反応器
２  ラクチド反応器
３  第１の蒸留塔
４  第２の蒸留塔
５  乳酸又は乳酸エステル流
６  プレポリマー流
８  粗ラクチド流
１０  （部分的に精製された）ラクチド流
１３  精製Ｓ，Ｓ−ラクチド／Ｒ，Ｒ−ラクチド流
１４  メソラクチド流
１５  ラセミ化Ｓ，Ｓ−及びＲ，Ｒ−ラクチド流
１６（Ａ〜Ｄ）  精製ラセミ化Ｓ，Ｓ−及びＲ，Ｒ−ラクチド流
１７  ラセミ化ユニット
１８  触媒流
１９  精製ユニット
２０  第３の蒸留塔
２１  濃縮メソラクチド流
２３  重合ユニット
２５  精製ラクチド流
【図１】
0005748674.tif 000004